혼합 열분해법 에 의해 SrAl 2 O 4 : Eu 3 + 형광체 를 제조 하 기 위하 여 출발 물질 로 카르복실 레이트 계열 의 strontium Naphthenate , europium ( III ) 2 - ethyl hexanoate , Aluminum 2 - ethyl hexanoate 를 Toluene 에 비 화학량론 적 인 비율 이 의하 여 합성 하 였 다 . 혼합액 을 110 ℃ 로 느리 게 증발 시켜 점성 이 있 는 투명 한 선구물질 을 얻 었 다 . 그 후 건조기 에서 80 ℃ 로 60 분 동안 공기 분위기 에서 건조 하 였 고 , 관 상로 에서 500 ℃ 로 240 분 동안 공기 분위기 에서 전 열처리 를 시행 하 여 파우더 를 얻 었 다 . 이때 승 온 속도 는 2 ℃/ min 이 었 다 . 전 열처리 된 파우더 는 관 상로 에서 800 , 900 , 1000 , 1100 및 1200 ℃ 로 240 분 동안 Ar , Air , N 2 / H 2 분위기 에서 후 열처리 를 시행 하 였 다 . 이때 승 온 속도 는 5 ℃/ min 이 었 다 .